(57)【要約】（ａ）ポリトリメチレンテレフタレートを押し出して紡糸し、それからモノフィラメントもしくはマルチフィラメント糸を形成するステップ、（ｂ）糸の温度をポリトリメチレンテレフタレート糸のガラス転移温度より高く、低温結晶化温度より低くする温度で動いている、第１のゴデット対に糸を接触させることにより、糸を加熱するステップ、（ｃ）第１のゴデット対と第２のゴデット対の間で糸を移動させるステップ、および（ｄ）第２のゴデット対の速度より１から１５％小さい速度で、またポリトリメチレンテレフタレート糸のガラス転移温度より低い温度で糸を巻き取るステップを含む、ポリトリメチレンテレフタレート部分延伸糸を製造するための紡糸延伸方法。【特許請求の範囲】
【請求項１】
（ａ）ポリトリメチレンテレフタレートを押し出して紡糸し、それからモノフィラメントもしくはマルチフィラメント糸をつくるステップ、
（ｂ）糸の温度をポリトリメチレンテレフタレート糸のガラス転移温度より高く、低温結晶化温度より低くする温度にある第１のゴデット対に糸を接触させることにより、糸を加熱するステップ、
（ｃ）第１のゴデット対と第２のゴデット対の間で糸を移動させるステップ、および
（ｄ）第２のゴデット対の速度より１から１５％小さい速度で、またポリトリメチレンテレフタレート糸のガラス転移温度より低い温度で糸を巻き取るステップ
を含むポリトリメチレンテレフタレート部分延伸糸を製造するための紡糸延伸方法。
【請求項２】
（ｂ）において、第１のゴデット対が１８００から３５００ｍ／分で動いており、さらに
（ｃ）において、第２のゴデット対が、０．７から１．３の延伸比で、１２５０から４５５０ｍ／分で動いており、糸の温度を４５から１２０℃にする温度にある、
請求項１に記載の紡糸延伸方法。
【請求項３】
（ｂ）において、第１のゴデット対が３５００ｍ／分より速く動いており、さらに
（ｃ）において、第２のゴデット対が、０．７から３．０の延伸比で、２４５０から１０，０００ｍ／分で動いており、また糸の温度を８０から１８０℃にする温度にある、
請求項１に記載の紡糸延伸方法。
【請求項４】
（ａ）ポリトリメチレンテレフタレートを押し出して紡糸し、それからモノフィラメントもしくはマルチフィラメント糸をつくるステップ、
（ｂ）糸を、室温の第１のゴデット対と接触させるステップ、
（ｃ）第１のゴデット対と、糸の温度をポリトリメチレンテレフタレート糸のガラス転移温度より高く、低温結晶化温度より低くする温度にある第２のゴデット対との間で糸を移動させるステップ、
（ｄ）第２のゴデット対と第３のゴデット対の間で糸を移動させるステップ、および
（ｅ）第３のゴデット対の速度より１から１５％小さい速度で、またポリトリメチレンテレフタレート糸のガラス転移温度より低い温度で糸を巻き取るステップ
を含むポリトリメチレンテレフタレート部分延伸糸を製造するための紡糸延伸方法。
【請求項５】
（ｃ）において、第２のゴデット対が、０．３から１．０の延伸比で、１８００から３５００ｍ／分で動いており、さらに
（ｄ）において、第３のゴデット対が、０．７から１．３の延伸比で、１２５０から４５５０ｍ／分で動いており、糸の温度を４５から１２０℃にする温度にある、
請求項４に記載の紡糸延伸方法。
【請求項６】
（ｃ）において、第２のゴデット対が、１．０より大きく１．０５までの延伸比で、１８００から３５００ｍ／分で動いており、さらに
（ｄ）において、第３のゴデット対が、０．７から１．３の延伸比で、１２５０から４５５０ｍ／分で動いており、糸の温度を４５から１２０℃にする温度にある、
請求項４に記載の紡糸延伸方法。
【請求項７】
（ｃ）において、第２のゴデット対が、０．３から１．０の延伸比で、３５００ｍ／分より早く動いており、さらに
（ｄ）において、第３のゴデット対が、０．７から３．０の延伸比で、２４５０から１０，０００ｍ／分で動いており、糸の温度を８０から１８０℃にする温度にある、
請求項４に記載の紡糸延伸方法。
【請求項８】
（ｃ）において、第２のゴデット対が、１．０より大きく１．０５までの延伸比で、３５００ｍ／分より早く動いており、さらに
（ｄ）において、第３のゴデット対が、０．７から３．０の延伸比で、２４５０から１０，０００ｍ／分で動いており、糸の温度を８０から１８０℃にする温度にある、
請求項４に記載の紡糸延伸方法。
【発明の詳細な説明】
【０００１】
発明の分野
本発明は、ポリエステル、特にポリトリメチレンテレフタレート部分延伸糸の製造に関する。より詳細には、本発明はポリトリメチレンテレフタレート部分延伸糸を製造する紡糸延伸（ｓｐｉｎ　ｄｒａｗ）方法である。
【０００２】
発明の背景
部分延伸糸（ＰＯＹ）は、延伸比が、通常より小さい、すなわち延伸糸（ＦＯＹ）を製造するのに用いられるものより小さいために、結果としてポリマー分子が長手方向に一部だけ配向したフィラメント糸である。ゴデット間の通常の延伸により、あるいは紡糸口金での速度に対する第１ゴデット対の速度を調節することにより、この必要な配向を生み出すことができる。一般に、ポリエステル、特にポリエチレンテレフタレート（ＰＥＴ）のＰＯＹを製造する際には、押し出された、あるいは成形された糸は、紡糸口金から巻取機までフリードロップ（ｆｒｅｅ　ｄｒｏｐ）により進む。これは最も経済的なプロセスであり、ＰＥＴは広い加工範囲、すなわち５０から１０，０００ｍ／分の巻取速度が可能なので、それはＰＥＴでは有効である。このタイプのプロセスはポリトリメチレンテレフタレート（ＰＴＴ）では、それがずっと狭い加工範囲、すなわち５００から４０００ｍ／分であるために有効でない。速度がこれより大きい場合、ポリマーのＴｇが増加する。このことが、糸がＰＴＴで形成される場合、糸は張力に非常に敏感なので、延伸プロセス中の安定な条件を確立することを難しくしている。
【０００３】
紡糸延伸プロセスは通常ＦＯＹを製造するために用いられる。それらは、通常様々な温度に加熱され、またそれらの間で糸の延伸が行われる２または３対のゴデットを通常は備えている。このタイプのプロセスは、それが前段に記載されたプロセスより費用がかかるために、ＰＯＹを製造するのに用いられていない。
【０００４】
発明の概要
本発明によれば、
（ａ）ポリトリメチレンテレフタレートを押し出して紡糸し、それからモノフィラメントもしくはマルチフィラメント糸をつくるステップ、
（ｂ）糸の温度をポリトリメチレンテレフタレート糸のガラス転移温度より高く低温結晶化温度（ｃｏｌｄ　ｃｒｙｓｔａｌｌｉｚａｔｉｏｎ　ｔｅｍｐｅｒａｔｕｒｅ）より低くする温度にある第１のゴデット対に糸を接触させることにより、糸を加熱するステップ、
（ｃ）第１のゴデット対と第２のゴデット対の間で糸を移動させるステップ、および
（ｄ）第２のゴデット対の速度より１から１５％小さい速度で、またポリトリメチレンテレフタレート糸のガラス転移温度より低い温度で糸を巻き取るステップ
を含むポリトリメチレンテレフタレート部分延伸糸を製造するための紡糸延伸方法が提供される。
【０００５】
一実施形態では、（ｂ）において、第１のゴデット対は１８００から３５００ｍ／分で動いており、また（ｃ）において、第２のゴデット対は、０．７から１．３の延伸比で、１２５０から４５５０ｍ／分で動いており、糸の温度を４５から１２０℃にするような温度である。好ましくは、第１のゴデット対の速度は２０００から３５００ｍ／分である。第２のゴデット対の速度は、好ましくは２４５０から４５５０ｍ／分、より好ましくは２５６０から４５５０ｍ／分である。（ｃ）における糸の温度は、好ましくは４５から１００℃、より好ましくは６０から１００℃未満である。別法では、（ｃ）における糸の温度は６０から１２０℃である。延伸比は、好ましくは０．７から１．３未満、より好ましくは０．９５から１．２８である。
【０００６】
第２の実施形態では、（ｂ）において、第１のゴデット対は３５００ｍ／分より早く動いており、また（ｃ）において、第２のゴデット対は、０．７から３．０の延伸比で、２４５０から１０，０００ｍ／分で動いており、糸の温度を８０から１８０℃にするような温度である。好ましくは、第２のゴデット対の速度は２５６０から１０，０００ｍ／分である。延伸比は、好ましくは０．７から３．０未満、より好ましくは０．９５から２．０である。
【０００７】
本発明によれば、
（ａ）ポリトリメチレンテレフタレートを押し出して紡糸し、それからモノフィラメントもしくはマルチフィラメント糸をつくるステップ、
（ｂ）糸を、室温の第１のゴデット対と接触させるステップ、
（ｃ）第１のゴデット対と、糸の温度をポリトリメチレンテレフタレート糸のガラス転移温度より高く、低温結晶化温度より低くする温度にある第２のゴデット対との間で糸を移動させるステップ、
（ｄ）第２のゴデット対と第３のゴデット対の間で糸を移動させるステップ、および
（ｅ）第３のゴデット対の速度より１から１５％小さい速度で、またポリトリメチレンテレフタレート糸のガラス転移温度より低い温度で糸を巻き取るステップ
を含むポリトリメチレンテレフタレート部分延伸糸を製造するための紡糸延伸方法もまた提供される。
【０００８】
第１の実施形態では、（ｃ）において、第２のゴデット対は、０．３から１．０の延伸比で、１８００から３５００ｍ／分で動いており、また（ｄ）において、第３のゴデット対は、０．７から１．３の延伸比で、１２５０から４５５０ｍ／分で動いており、糸の温度を４５から１２０℃にするような温度である。第３のゴデット対の速度は、好ましくは２４５０から４５５０ｍ／分、より好ましくは２５６０から４５５０ｍ／分である。（ｄ）における糸の温度は、好ましくは４５から１００℃、より好ましくは６０から１００℃未満である。好ましくは、第２のゴデット対の速度は２０００から３５００ｍ／分である。（ｄ）における延伸比は、好ましくは０．７から１．３未満、より好ましくは０．９５から１．２８である。（ｃ）における延伸比は、好ましくは０．３から１．０、より好ましくは０．７から１．０、殊に０．９５から１．０である。
【０００９】
第２の実施形態では、（ｃ）において、第２のゴデット対は、１．０より大きく１．０５までの延伸比で、１８００から３５００ｍ／分で動いており、また（ｄ）において、第３のゴデット対は、０．７から１．３の延伸比で、１２５０から４５５０ｍ／分で動いており、糸の温度を４５から１２０℃にする温度である。第３のゴデット対の速度は、好ましくは２４５０から４５５０ｍ／分、より好ましくは２５６０から４５５０ｍ／分である。（ｄ）における糸の温度は、好ましくは４５から１００℃、より好ましくは６０から１００℃未満である。好ましくは、第２のゴデット対の速度は２０００から３５００ｍ／分である。（ｄ）における延伸比は、好ましくは０．７から１．３未満、より好ましくは０．９５から１．２８である。
【００１０】
第３の実施形態では、（ｃ）において、第２のゴデット対は、０．３から１．０の延伸比で、３５００ｍ／分より早く動いており、また（ｄ）において、第３のゴデット対は、０．７から３．０の延伸比で、２４５０から１０，０００ｍ／分で動いており、糸の温度を８０から１８０℃にする温度である。ステップ（ｄ）の延伸比は、好ましくは０．７から３．０未満、より好ましくは０．９５から２．０である。（ｃ）における延伸比は、好ましくは０．７から１．０、より好ましくは０．９５から１．０である。好ましくは、第３のゴデット対の速度は２５６０から１０，０００ｍ／分である。
【００１１】
第４の実施形態では、（ｃ）において、第２のゴデット対は、１．０より大きく１．０５までの延伸比で、３５００ｍ／分より早く動いており、また（ｄ）において、第３のゴデット対は、０．７から３．０の延伸比で、２４５０から１０，０００ｍ／分で動いており、糸の温度を８０から１８０℃にする温度である。好ましくは、第３のゴデット対の速度は２５６０から１０，０００ｍ／分である。（ｄ）における延伸比は、好ましくは０．７から１．３未満、より好ましくは０．９５から１．２８である。
【００１２】
３対のゴデットを利用する方法では、第１の組のゴデットは室温であり、最初の２組のゴデット間でわずかに延伸されるか、あるいは全く延伸されず、第２の組のゴデットは加熱されており、第２と第３のゴデット対（Ｇ３）の間で大部分の延伸を行うことができる。第３の対もまた加熱されていて、最終のＰＯＹパッケージを安定化する。
【００１３】
発明の詳細な説明
本明細書では、ＰＴＴのＰＯＹを製造するための紡糸延伸方法が記載される。紡糸および延伸条件（速度、温度など）を変えることにより、ある範囲の伸度とテナシティをもつＰＯＹを製造することができる。ＰＴＴのＰＯＹを製造するために紡糸延伸機を用いる目的は、加熱されたゴデットを用いて、十分に結晶化度を大きくし、巻き取り前にゴデット間で延伸しているときに発生する応力を弛緩させることにより、収縮しにくいように繊維を安定化させること、ならびにパッケージの安定性と貯蔵寿命を向上させることである。
【００１４】
この延伸方法には通常２つ以上のゴデット対が含まれる。ＰＴＴのＰＯＹを製造するのに、例えば、Ｂａｒｍａｇ、東レ、村田、Ｚｉｍｍｅｒ、および帝人製機の紡糸延伸機を用いることができる。この方法では、第１のテイクアップゴデット対（Ｇ１）が、繊維を第１のゴデット対（Ｇ１）と第２のゴデット対（Ｇ２）の間で延伸できるように、ＰＴＴのガラス転移温度（Ｔｇ）より高く、通常４５℃より高いが、ＰＴＴの低温結晶化温度、Ｔｃｃ（通常６０未満ないし６５℃）より低い糸温度に糸を加熱するのに用いられる。対（Ｇ１）の正確な温度は、使用される機械に依存するであろうし、ゴデットの速度と直径ならびにゴデット上の巻き数により決められる。第２のゴデット対（Ｇ２）は、好ましくは糸の温度を８０から９０℃にするために、第１のゴデットの組（Ｇ１）の温度より高い温度でなければならない。この場合も、正確な温度はゴデットの速度と直径ならびにゴデット上の巻き数に依存するであろう。糸は第２のゴデット対（Ｇ２）から巻取機へと動いていく。ゴデットと巻取機の相対速度は、（Ｇ１）が（Ｇ２）より小さいか、同じか、または大きく、（Ｇ２）が巻取機より大きいか、同じである。
【００１５】
本発明を実施する好ましい方法では、３つのゴデット対が利用される。第１のゴデット対（Ｇ１）は室温であり、第２（Ｇ２）は加熱されており、わずかに延伸を起こすか、あるいは全く延伸せず、そして第３（Ｇ３）は、（ゴデット対の間で延伸させようとした場合）第２（Ｇ２）と第３（Ｇ３）のゴデット対の間で延伸した糸の大部分の延伸を行う。この第３のゴデット対（Ｇ３）は、最終のＰＯＹパッケージを安定化させるために加熱されている。この場合、ゴデットと巻取機の相対速度は、（Ｇ１）が（Ｇ２）より小さいか、または同じであり、
（Ｇ２）が（Ｇ３）より小さいか、同じか、または大きく、（Ｇ３）が巻取機より大きいか、同じである。
【００１６】
延伸が全くなされないような状況では、最初の２つのゴデット対の間の延伸比（第２のゴデット対と第１のゴデット対の速度比）は、０．３、好ましくは０．７、最も好ましくは０．９５から１．０であり、また第２のゴデット対の温度は、ＰＴＴ糸を、ＰＴＴ糸のガラス転移温度（Ｔｇ）より高く、かつ低温結晶化温度（Ｔｃｃ）より低い温度にするように設定されなければならない。最初の２つのゴデット対の間でわずかに延伸することが望ましい場合、１．０５まで延伸比を上げてもよい。第２と第３ゴデット対の間の延伸比は、０．７から１．３でなければならず、好ましくは０．９５から１．２８であり、また第３のゴデット対の温度は、前記のようにゴデットの速度に応じて、前掲の実施形態における第２のゴデット対の温度と同様に、ＰＴＴ糸にある温度を与えるように設定されなければならない。
【００１７】
示差走査熱量測定（ＤＳＣ）を用いて、ＴｇおよびＴｃｃを測定することができる。ＤＳＣで通常用いられる手順は、２０℃／分で糸を加熱し、−５０℃から２６０℃まで温度スキャンを実施することである。糸の吸熱または発熱応答の変化が記録される。Ｔｇは、糸がガラス状態からゴム状態へ吸熱的に変化し始める温度である（熱量計の温度スキャンラインの偏移により認められる）。Ｔｃｃは、低温結晶化による、糸の過冷却からの発熱変化が極大になる（すなわちスキャンのピーク）温度である。試験のための糸試料を、第１組のゴデット対の速度を望みの速度に設定して製造された糸で第１の組のゴデット対上に巻かれた糸から得ることができる。
【００１８】
別の実施形態においては、本発明で用いられるゴデット対は、２つのゴデットではなく、１つのゴデットと１つの従動部（ｆｏｌｌｏｗｅｒ）でもよい。低速ではオイルミストが、２０００ｍ／分を超える速度ではエアベアリングが、使用されるであろう。
【００１９】
第１のゴデット対（あるいは３つのゴデット対が用いられる実施形態における第２の対）の速度が、１８００、好ましくは２０００から３５００ｍ／分である場合、延伸仮撚機または他のタイプの何れかを用いて十分な嵩高（あるいは捲縮）を与えることができるように、延伸比は０．７から１．３でなければならず、好ましくは１．３未満、最も好ましくは０．９５から１．２８である。ゴデット間の通常の延伸により、あるいは紡糸口金での速度に対する第１ゴデット対のそれを調節することにより、この必要な配向を生み出すことができる。第１のゴデット対の温度は、ＰＴＴ糸を、ガラス転移温度である４５℃±５ないし１０℃より高く、低温結晶化温度である６０〜６５℃より低い温度にするように設定される。第２のゴデット対の速度は、１２５０、好ましくは２４５０、最も好ましくは２５６０から４５５０ｍ／分であり、また第２のゴデット対の温度は、ＰＴＴ糸を、４５、好ましくは６０から、１２０℃、好ましくは１００℃、また最も好ましくは１００℃未満の温度にするように設定される。こうすることで、伸度が６０％より大きく、テナシティが３．０ｇ／ｄより小さい糸が製造される。
【００２０】
第１のゴデット対の速度が３５００ｍ／分より大きい場合、延伸比は０．７から３．０でなければならず、好ましくは３．０未満、最も好ましくは０．９５から２．０である。第１のゴデット対の温度は前記と同じであるが、第２のゴデット対の温度は、ＰＴＴ糸を、８０から１８０℃の範囲にするように設定される。第２のゴデット対の速度は、２４５０、好ましくは２５６０から１０，０００ｍ／分である。こうすることで伸度が２０％より大きく、テナシティが５．０ｇ／ｄより小さい糸が製造される。
【００２１】
典型的な運転条件の例が以下に示されている。
【００２２】
【表１】
2004511668.tif 000002
速度（延伸）比は、第２のゴデット対の速度／第１のゴデット対の速度＝１．２〜１．７であり、また第２のゴデット対の速度／巻取機速度＝１．０１〜１．１０である。
【００２３】
特定の機械での特定の糸で用いる正しい条件を選択する上で重要な点は、次の通りである。第１のゴデット対の温度は、ＰＴＴ糸を、Ｔｃｃである低温結晶化温度より低く、またそのガラス転移温度Ｔｇより高い温度にするように設定されなければならない。第１のゴデット対の温度は、ゴデットの直径、巻き数、およびゴデット対の速度に応じて選択される。フィラメントの延伸点位置は、何れかのゴデット対を離れる直前の最後の巻き位置で制御される。ゴデット対の速度は、糸の巻き付けが安定であるように選択される。次のゴデット対の温度は、糸が収縮しにくく安定であるように、糸のモルフォロジーと応力緩和を進展させる。それはまた糸の沸騰水収縮を調節する。ゴデット対の相対速度、すなわち延伸比はフィラメントの伸度とテナシティを調節する。
【００２４】
本発明の方法の主な目的は、巻き取り中のＰＯＹパッケージの収縮を防ぐこと、ならびに貯蔵寿命が長い安定なパッケージである。
【００２５】
ここで本発明は、以下の実施例を参照することにより記載される。
【００２６】
実施例
ＰＯＹの紡糸
用いられたポリトリメチレンテレフタレートチップのＩＶは、１から８の全ての実施例で、０．９２（品番　ＣＰ５０９２１０）である。最初に、水含量を３０ｐｐｍより小さくするために、チップを、選択された温度と時間で乾燥機内で乾燥させた。次に、押出機に連結したホッパにチップを自動供給し、選択されたスクリュ回転と１組のゾーン温度で押し出した。押出機を通し、次にフィルタに溶融ＰＴＴを通し、ギアポンプを用いてスピンビームへと導いた。次に、溶融ＰＴＴは、望みの糸番手、例えば表２の２列目に示される４８、３６または２４に対して予め選択された数の穴をもつ紡糸口金を通った。その後、溶融連続糸を、予めセットされ、例えば２９℃に冷却されたドラフトもしくは空気流、例えば後に示されるように０．４〜０．５ｍ／秒である冷却筒に通し、そして固化させ連続フィラメントにした。次に、この固体連続フィラメント（あるいは繊維）を、表２に示される予め決められた巻き数で、加熱された第１のゴデットの組（Ｇ１）の回りに巻き付けた。冷却筒と第１のゴデットの組との間の位置で、紡糸仕上げアプリケータを用いて、フィラメントにオイルを付けた。次に、連続的に、フィラメントは、やはり（表２に示される）予め決められた巻き数で、第２の加熱されたゴデットの組へ進んだ。その後、巻取機によりフィラメントをボビンに巻き取った。ボビンが規定重量（例えば、１４ｋｇ）に達したとき、ＰＯＹパッケージとして巻取機から自動的に取り外した。押出しおよび紡糸条件は次の用に記載される。
【００２７】
実施例１から６の場合
乾燥機：１３０℃で４時間、目標とする水（Ｈ２Ｏ）のｐｐｍ：＜３０、実測：３５〜４５ｐｐｍ
低温加熱媒体として、ダウケミカル製のダウサム（Ｄｏｗｔｈｅｒｍ）Ｊ（沸点は２０７℃）を用いた。
【００２８】
Ｚｉｍｍｅｒ（ドイツ）／帝人製機（日本）製紡糸機：市販の紡糸延伸機で、２４ポジションをもち、１ポジションあたり８端末である。押出機ゾーン温度は、２４５、２５０、２５５、２５５、２６０℃に設定される。
【００２９】
マニホールド：２５０℃
紡糸パック／ビーム：２５５℃
紡糸仕上げ：Ｔａｋｅｍｏｔｏ　２４７１（日本のＴａｋｅｍｏｔｏ　Ｃｈｅｍｉｃａｌ，Ｉｎｃ．製）、０．４％ＯＰＵ（オイル絞り率）
押出機（ＰＥＴ用）：Ｌ／Ｄ＝２４、直径が１４．８５ｃｍの１軸
紡糸押出機ホッパ容量：５．０８メートルトン（５トン）
ボビンチューブ寸法：１１２（内径）×１２６（外径）×１５０ｍｍ（ストローク長さ）
ギアポンプ：２．４ｃｃ／回転、２２回転／分×４ポート
冷却空気温度／流量：２９℃／０．４〜０．５ｍ／秒
巻取機は帝人製機製−ＡＷ９１２型
【００３０】
実施例１から６では、紡糸口金表面と冷却筒の入口との間の空間を加熱する装置も排気システムも、この区域では利用できない。通常、押出しおよび溶融体輸送システムで生成し、防糸口金の出口で放出される副生成物の凝縮もしくは結晶化を防ぐために、加熱装置が用いられる。排気システムは、設置される場合、これらの副生成物吸引用である。
【００３１】
ゴデットの組１（Ｇ１）および組２（Ｇ２）ならびに巻取機の条件は、表２の実施例１から６に列挙されている。
【００３２】
実施例７および８
乾燥機：１３０℃で４時間、目標とする水（Ｈ２Ｏ）のｐｐｍ：＜３０、実測：３５〜４５ｐｐｍ
低温加熱媒体（沸点は２０７℃）を用いた。
【００３３】
Ｂａｒｍａｇ（ドイツ）製紡糸機：パイロットスケールの紡糸延伸機で、１ポジションをもち、ポジションあたり６端末である。押出機ゾーン温度は、２４０／２５０／２６５／２５５℃に設定された。
【００３４】
マニホールド：２５０℃
紡糸パック／ビーム：２５８℃
紡糸仕上げ：Ｌｕｒｏｌ　ＰＴ７０８７（米国のＧｏｕｌｓｔｏｎ　Ｔｅｃｈｎｏｌｏｇｉｅｓ，Ｉｎｃ．製）、０．４％ＯＰＵ（オイル絞り率）
押出機：Ｌ／Ｄ＝２４、直径が１４．８５ｃｍの１軸
紡糸押出機ホッパ容量：５００ｋｇ
ボビンチューブ寸法：１１２（内径）×１２６（外径）×１２５ｍｍ（ストローク長さ）、チューブ長さは１５０ｍｍ
ギアポンプ：３．０ｃｃ／回転、１９回転／分
冷却空気温度／流量：２９℃／０．４〜０．５ｍ／秒
巻取機はＢａｒｍａｇのＣｒａｆｔ（Ｂｉｒｏｔｏｒ）巻取機
【００３５】
ゴデットの組１（Ｇ１）および組２（Ｇ２）ならびに巻取機の条件は、表２の実施例７および８に列挙されている。
【００３６】
前記方法で実施例１から８で製造されたＰＯＹのボビンは、様々なテクスチャ付与機を用いてテクスチャード糸へとさらに加工するのに非常に適している。テキスタイル向けに、このような糸からファブリックを製造することができる。
【００３７】
【表２】
2004511668.tif 000003
【国際公開パンフレット】
2004511668.tif 000004
2004511668.tif 000005
2004511668.tif 000006
2004511668.tif 000007
2004511668.tif 000008
2004511668.tif 000009
2004511668.tif 000010
2004511668.tif 000011
2004511668.tif 000012
2004511668.tif 000013
2004511668.tif 000014
2004511668.tif 000015
2004511668.tif 000016
2004511668.tif 000017
2004511668.tif 000018
2004511668.tif 000019
2004511668.tif 000020
2004511668.tif 000021
【国際調査報告】
2004511668.tif 000022
2004511668.tif 000023
2004511668.tif 000024